(57)【要約】【課題】  所望の温度特性を得ることができる積層セラミックコンデンサおよびその製造方法を提供する。【解決手段】  積層セラミックコンデンサは、ＣａおよびＺｒを含み一般式ＡＢＯ３で表されるペロブスカイト構造を主相とするセラミック誘電体層と、内部電極層とが交互に積層され、積層された複数の前記内部電極層が交互に異なる端面に露出するように形成されたセラミック積層体と、前記セラミック積層体の前記内部電極層が露出する端面に形成された１対の外部電極と、を備え、前記セラミック積層体の長さＣＬ×幅ＣＷ×厚みＣＴを体積ＴＡとし、異なる前記外部電極に接続された前記内部電極層同士が対向する容量領域における前記内部電極層の長さＥＬ×幅ＥＷ×厚みＥＴ×前記内部電極層の積層数を体積ＴＥとした場合に、３００×ＴＥ／ＴＡ−１２≦３０を満たすことを特徴とする。【選択図】  図１
2019140199.tif 000002
【特許請求の範囲】
【請求項１】
ＣａおよびＺｒを含み一般式ＡＢＯ３で表されるペロブスカイト構造を主相とするセラミック誘電体層と、内部電極層とが交互に積層され、積層された複数の前記内部電極層が交互に異なる端面に露出するように形成されたセラミック積層体と、
前記セラミック積層体の前記内部電極層が露出する端面に形成された１対の外部電極と、を備え、
前記セラミック積層体の長さＣＬ×幅ＣＷ×厚みＣＴを体積ＴＡとし、異なる前記外部電極に接続された前記内部電極層同士が対向する容量領域における前記内部電極層の長さＥＬ×幅ＥＷ×厚みＥＴ×前記内部電極層の積層数を体積ＴＥとした場合に、３００×ＴＥ／ＴＡ−１２≦３０を満たすことを特徴とする積層セラミックコンデンサ。
【請求項２】
前記セラミック誘電体層は、Ｂａ１-ｘ−ｙＣａｘＳｒｙＴｉ１−ｚＺｒｚＯ３(０＜ｘ≦１,０.５＜ｘ＋ｙ≦１，０．５＜ｚ≦１)を主成分とすることを特徴とする請求項１記載の積層セラミックコンデンサ。
【請求項３】
前記外部電極は、前記セラミック誘電体層の主成分と同じセラミックを含んで前記セラミック積層体に接して設けられた下地導体層と、前記下地導体層を覆うめっき層と、を備えることを特徴とする請求項１または２に記載の積層セラミックコンデンサ。
【請求項４】
セラミック粒子を含むグリーンシートと、セラミックの共材を含む内部電極形成用導電ペーストと、を交互に積層することで積層体を形成する積層工程と、
前記積層体を焼成することでセラミック積層体を得る焼成工程と、
前記セラミック積層体の内部電極層が露出する各端面に、外部電極をそれぞれ形成する工程と、を含み、
前記セラミック積層体の長さＣＬ×幅ＣＷ×厚みＣＴを体積ＴＡとし、異なる前記外部電極に接続された前記内部電極層同士が対向する容量領域における前記内部電極層の長さＥＬ×幅ＥＷ×厚みＥＴ×前記内部電極層の積層数を体積ＴＥとした場合に、３００×ＴＥ／ＴＡ−１２≦３０を満たすように、前記積層工程および前記焼成工程を行うことを特徴とする積層セラミックコンデンサの製造方法。
【請求項５】
前記焼成工程における焼成温度を１１００℃から１４００℃とすることを特徴とする請求項４記載の積層セラミックコンデンサの製造方法。
【発明の詳細な説明】
【技術分野】
【０００１】
本発明は、積層セラミックコンデンサおよびその製造方法に関する。
【背景技術】
【０００２】
ＪＩＳ規格で規定されるＣＧ特性（２０℃〜１２５℃で０±３０ｐｐｍ／℃）、ＣＨ特性（２０℃〜１２５℃で０±６０ｐｐｍ／℃）等を満足する温度補償用積層セラミックコンデンサが開示されている（例えば、特許文献１参照）。
【先行技術文献】
【特許文献】
【０００３】
【特許文献１】特開２００９−１２６７５４号公報
【発明の概要】
【発明が解決しようとする課題】
【０００４】
電子機器の小型高機能化に伴い、積層セラミックコンデンサに対して小型化が要求されている。しかしながら、従来の積層セラミックコンデンサを相似状に小型化しようとすると、所望の温度特性が得られないおそれがある。
【０００５】
本発明は、上記課題に鑑みなされたものであり、所望の温度特性を得ることができる積層セラミックコンデンサおよびその製造方法を提供することを目的とする。
【課題を解決するための手段】
【０００６】
本発明に係る積層セラミックコンデンサは、ＣａおよびＺｒを含み一般式ＡＢＯ３で表されるペロブスカイト構造を主相とするセラミック誘電体層と、内部電極層とが交互に積層され、積層された複数の前記内部電極層が交互に異なる端面に露出するように形成されたセラミック積層体と、前記セラミック積層体の前記内部電極層が露出する端面に形成された１対の外部電極と、を備え、前記セラミック積層体の長さＣＬ×幅ＣＷ×厚みＣＴを体積ＴＡとし、異なる前記外部電極に接続された前記内部電極層同士が対向する容量領域における前記内部電極層の長さＥＬ×幅ＥＷ×厚みＥＴ×前記内部電極層の積層数を体積ＴＥとした場合に、３００×ＴＥ／ＴＡ−１２≦３０を満たすことを特徴とする。
【０００７】
上記積層セラミックコンデンサにおいて、前記セラミック誘電体層は、Ｂａ１-ｘ−ｙＣａｘＳｒｙＴｉ１−ｚＺｒｚＯ３(０＜ｘ≦１,０.５＜ｘ＋ｙ≦１，０．５＜ｚ≦１)を主成分としてもよい。
【０００８】
上記積層セラミックコンデンサにおいて、前記外部電極は、前記セラミック誘電体層の主成分と同じセラミックを含んで前記セラミック積層体に接して設けられた下地導体層と、前記下地導体層を覆うめっき層と、を備えていてもよい。
【０００９】
本発明に係る積層セラミックコンデンサの製造方法は、セラミック粒子を含むグリーンシートと、セラミックの共材を含む内部電極形成用導電ペーストと、を交互に積層することで積層体を形成する積層工程と、前記積層体を焼成することでセラミック積層体を得る焼成工程と、前記セラミック積層体の内部電極層が露出する各端面に、外部電極をそれぞれ形成する工程と、を含み、前記セラミック積層体の長さＣＬ×幅ＣＷ×厚みＣＴを体積ＴＡとし、異なる前記外部電極に接続された前記内部電極層同士が対向する容量領域における前記内部電極層の長さＥＬ×幅ＥＷ×厚みＥＴ×前記内部電極層の積層数を体積ＴＥとした場合に、３００×ＴＥ／ＴＡ−１２≦３０を満たすように、前記積層工程および前記焼成工程を行うことを特徴とする。
【００１０】
上記積層セラミックコンデンサの製造方法において、前記焼成工程における焼成温度を１１００℃から１４００℃としてもよい。
【発明の効果】
【００１１】
本発明によれば、所望の温度特性を得ることができる積層セラミックコンデンサおよびその製造方法を提供することができる。
【図面の簡単な説明】
【００１２】
【図１】積層セラミックコンデンサの部分断面斜視図である。
【図２】図１のＡ−Ａ線の部分断面図である。
【図３】図１のＡ−Ａ線断面図である。
【図４】図１のＢ−Ｂ線断面図である。
【図５】図１のＡ−Ａ線断面図である。
【図６】図１のＢ−Ｂ線断面図である。
【図７】（ａ）および（ｂ）はＴＥ／ＴＡと温度特性Ｔｃとの関係の測定結果を示す図である。
【図８】積層セラミックコンデンサの製造方法のフローを例示する図である。
【図９】実施例１〜６および比較例１〜９の測定結果を示す図である。
【図１０】実施例１および比較例１の温度特性の測定結果を示す図である。
【発明を実施するための形態】
【００１３】
以下、図面を参照しつつ、実施形態について説明する。
【００１４】
（実施形態）
まず、積層セラミックコンデンサについて説明する。図１は、積層セラミックコンデンサ１００の部分断面斜視図である。図１で例示するように、積層セラミックコンデンサ１００は、直方体形状を有するセラミック積層体１０と、セラミック積層体１０のいずれかの対向する２端面に設けられた外部電極２０ａ，２０ｂとを備える。なお、セラミック積層体１０の当該２端面以外の４面を側面と称する。外部電極２０ａ，２０ｂは、４つの側面に延在している。ただし、外部電極２０ａ，２０ｂは、４つの側面において互いに離間している。
【００１５】
セラミック積層体１０は、誘電体として機能するセラミック材料を含むセラミック誘電体層１１と、内部電極層１２とが、交互に積層された構成を有する。各内部電極層１２の端縁は、セラミック積層体１０の外部電極２０ａが設けられた端面と、外部電極２０ｂが設けられた端面とに、交互に露出している。それにより、各内部電極層１２は、外部電極２０ａと外部電極２０ｂとに、交互に導通している。また、セラミック積層体１０において、４つの側面のうち、セラミック誘電体層１１と内部電極層１２との積層方向（以下、積層方向と称する。）の上面と下面とに対応する２側面は、カバー層１３によって覆われている。カバー層１３は、セラミック材料を主成分とする。例えば、カバー層１３の主成分材料は、セラミック誘電体層１１の主成分材料と同じである。
【００１６】
積層セラミックコンデンサ１００のサイズは、例えば、長さ０．２５ｍｍ、幅０．１２５ｍｍ、高さ０．１２５ｍｍであり、または長さ０．４ｍｍ、幅０．２ｍｍ、高さ０．２ｍｍであり、または長さ０．６ｍｍ、幅０．３ｍｍ、高さ０．３ｍｍであるが、これらのサイズに限定されるものではない。
【００１７】
セラミック誘電体層１１は、Ｃａ（カルシウム）およびＺｒ（ジルコニウム）を含み一般式ＡＢＯ３で表されるペロブスカイト構造を主相とする。当該ペロブスカイト構造は、化学量論組成から外れたＡＢＯ３−αを含む。例えば、当該セラミック材料として、ＣａＺｒＯ３（ジルコン酸カルシウム）、ペロブスカイト構造を形成するＢａ（バリウム）１-ｘ−ｙＣａｘＳｒ（ストロンチウム）ｙＴｉ（チタン）１−ｚＺｒｚＯ３(０＜ｘ≦１,０.５＜ｘ＋ｙ≦１，０．５＜ｚ≦１)等を用いることができる。ＣａおよびＺｒを含むペロブスカイトは、静電容量の温度変化が小さいため、温度係数Ｔｃ[ｐｐｍ／℃]が小さいという特性を有している。セラミック誘電体層１１の厚みは、例えば、１μｍ〜５μｍである。
【００１８】
内部電極層１２は、Ｎｉ（ニッケル）、Ｃｕ（銅）、Ｓｎ（スズ）等の卑金属を主成分とする。内部電極層１２として、Ｐｔ（白金）、Ｐｄ（パラジウム）、Ａｇ（銀）、Ａｕ（金）などの貴金属やこれらを含む合金を用いてもよい。
【００１９】
図２は、外部電極２０ｂの断面図であり、図１のＡ−Ａ線の部分断面図である。なお、図２では断面を表すハッチを省略している。セラミック積層体１０の表面においては、主としてセラミック材料が露出している。したがって、セラミック積層体１０の表面に下地層無しでめっき層を形成することは困難である。そこで、図２で例示するように、外部電極２０ｂは、セラミック積層体１０の表面に形成された下地導体層２１上に、めっき層が形成された構造を有する。めっき層は、下地導体層２１に接して覆う第１めっき層２２と、第１めっき層２２に接して覆う第２めっき層２３とを備える。下地導体層２１と第１めっき層２２との間に、下地めっき層を備えていてもよい。下地導体層２１は、Ｃｕ，Ｎｉ，Ａｌ（アルミニウム），Ｚｎ（亜鉛）などの金属、またはこれらの２以上の合金（例えば、ＣｕとＮｉとの合金）を主成分とし、下地導体層２１の緻密化のためのガラス成分、下地導体層２１の焼結性を制御するための共材、などのセラミックを含んでいる。ガラス成分は、Ｂａ，Ｓｒ，Ｃａ，Ｚｎ，Ａｌ，Ｓｉ（ケイ素），Ｂ（ホウ素）等の酸化物である。共材は、例えば、誘電体層１１の主成分と同じ材料を主成分とするセラミック成分である。めっき層は、Ｃｕ，Ｎｉ，Ａｌ，Ｚｎ，Ｓｎなどの金属またはこれらの２以上の合金を主成分とする。
【００２０】
図３は、図１のＡ−Ａ線断面図である。図３で例示するように、外部電極２０ａに接続された内部電極層１２と外部電極２０ｂに接続された内部電極層１２とが対向する領域は、積層セラミックコンデンサ１００において電気容量を生じる領域である。そこで、当該領域を、容量領域１４と称する。すなわち、容量領域１４は、異なる外部電極に接続された内部電極層１２同士が対向する領域である。
【００２１】
外部電極２０ａに接続された内部電極層１２同士が、外部電極２０ｂに接続された内部電極層１２を介さずに対向する領域を、エンドマージン１５と称する。また、外部電極２０ｂに接続された内部電極層１２同士が、外部電極２０ａに接続された内部電極層１２を介さずに対向する領域も、エンドマージン１５である。すなわち、エンドマージン１５は、同じ外部電極に接続された内部電極層１２が異なる外部電極に接続された内部電極層１２を介さずに対向する領域である。エンドマージン１５は、容量を生じない領域である。
【００２２】
図４は、図１のＢ−Ｂ線断面図である。図４で例示するように、セラミック積層体１０において、セラミック積層体１０の２側面から内部電極層１２に至るまでの領域をサイドマージン１６と称する。すなわち、サイドマージン１６は、上記積層構造において積層された複数の内部電極層１２が２側面側に延びた端部を覆うように設けられた領域である。なお、カバー層１３、エンドマージン１５およびサイドマージン１６のことを、容量領域１４の周囲領域と称することもある。
【００２３】
電子機器の小型高機能化に伴い、積層セラミックコンデンサに対して小型化が要求されている。従来の積層セラミックコンデンサを相似状に小型化しようとすると、所望の温度特性が得られないおそれがある。そこで、本発明者らは、鋭意研究の結果、セラミック積層体１０の体積ＴＡと、容量領域１４における内部電極層１２の体積ＴＥとの関係を規定することで、所望の温度特性が得られることを見出した。
【００２４】
まず、図５および図６で示すように、セラミック積層体１０の長さをＣＬとする。本実施形態においては、長さＣＬは、外部電極２０ａと外部電極２０ｂとが対向する方向の長さである。セラミック積層体１０の幅をＣＷとする。セラミック積層体１０の積層方向における厚みをＣＴとする。この場合、セラミック積層体１０の体積ＴＡは、下記式（１）のように表すことができる。
ＴＡ＝ＣＬ×ＣＷ×ＣＴ  （１）
【００２５】
また、容量領域１４における内部電極層１２の長さをＥＬとする。内部電極層１２の幅をＥＷとする。各内部電極層１２の厚みをＥＴとする。内部電極層１２の厚みにバラツキが有る場合には、厚みＥＴは、各内部電極層１２の平均厚みとしてもよい。この場合、容量領域１４における内部電極層１２の体積ＴＥは、下記式（２）のように表すことができる。
ＴＥ＝ＥＬ×ＥＷ×ＥＴ×内部電極層１２の積層数  （２）
【００２６】
本発明者らは、積層セラミックコンデンサ１００のＴＥ／ＴＡと、温度係数Ｔｃ[ｐｐｍ／℃]との関係を調べた。図７（ａ）および図７（ｂ）は、測定した結果を示す図である。セラミック積層体１０の焼成温度は、１１３５℃〜１１５５℃とした。また、セラミック誘電体層１１は（Ｂａ０．３０Ｃａ０．１５Ｓｒ０．５４）（Ｔｉ０．０６Ｚｒ０．９４）Ｏ３を主成分とし、内部電極層１２はＮｉを主成分とした。図７（ａ）および図７（ｂ）の結果から、ＴＥ／ＴＡが大きくなるにつれて、温度係数Ｔｃも大きくなることが確認された。これは、温度係数[ｐｐｍ／℃]が大きい内部電極層１２の比率が大きくなるからであると考えられる。
【００２７】
図７（ｂ）の各プロットに対して回帰分析を行い、回帰直線を算出した結果、下記式（３）の結果が得られた。
温度係数Ｔｃ＝３００×ＴＥ／ＴＡ−１２  （３）
【００２８】
本実施形態においては、温度係数Ｔｃが３０以下（ＣＧ特性）の条件を満たすようにする。したがって、セラミック積層体１０の体積ＴＡと、容量領域１４における内部電極層１２の体積ＴＥとが下記式（４）の関係を満たすように、体積ＴＡと体積ＴＥとを規定する。
３００×ＴＥ／ＴＡ−１２≦３０  （４）
【００２９】
ＴＥ／ＴＡと温度係数との関係式（４）に合致する体積ＴＡおよび体積ＴＥの比率を選ぶことで、目的とする温度特性を持った温度補償用積層セラミックコンデンサを提供することができる。また、セラミック積層体１０の焼成温度を下げなくても所望の温度特性が得られるようになる。それにより、高い温度でセラミック積層体１０を焼成することができる。したがって、十分な焼結が可能となり、セラミック誘電体層１１が十分に緻密化する。その結果、所望の耐湿性が得られるようになる。以上のことから、所望の温度特性と所望の耐湿性とを両立することができる。なお、十分な焼結が可能となることから、セラミック積層体１０の色の不均一も抑制することができるようになる。
【００３０】
なお、内部電極層１２の平均厚みを小さくして内部電極層１２の積層数を多くすることで積層セラミックコンデンサ１００の電気容量を大きくすることができる。そこで、内部電極層１２の平均厚みは、１μｍ以上７０μｍ以下であることが好ましく、２μｍ以上３０μｍ以下であることがより好ましい。内部電極層１２の積層数は、４以上が好ましい。
【００３１】
なお、下地導体層２１は、セラミック誘電体層１１の主成分セラミックを含んでいることが好ましい。例えば、セラミック誘電体層１１の主成分セラミックがＢａＣａＳｒＴｉＺｒＯ３である場合には、下地導体層２１もＢａＣａＳｒＴｉＺｒＯ３を含んでいることが好ましい。下地導体層２１の焼結性とセラミック誘電体層１１の焼結性とを近づけることができるからである。
【００３２】
積層セラミックコンデンサ１００の実装時に用いる半田との親和性を考慮すると、第１めっき層２２の形成にＮｉめっきを用いることが好ましい。第２めっき層２３は、第１めっき層２２の主成分の遷移金属とは異なる遷移金属を主成分とすることが好ましい。例えば、積層セラミックコンデンサ１００の実装に用いる半田との親和性を考慮して、第２めっき層２３は、Ｓｎ（錫）等の遷移金属を主成分とすることが好ましい。また、下地導体層２１の主成分をＮｉとした場合には、下地導体層２１と第１めっき層２２との間に、Ｃｕの下地めっき層を形成することが好ましい。
【００３３】
続いて、積層セラミックコンデンサ１００の製造工程について説明する。図８は、積層セラミックコンデンサ１００の製造方法のフローを例示する図である。
【００３４】
（原料粉末作製工程）
まず、セラミック誘電体層１１の主成分であるセラミック材料の粉末に、目的に応じて所定の添加化合物を添加する。添加化合物としては、Ｍｇ（マグネシウム），Ｍｎ（マンガン），Ｖ（バナジウム），Ｃｒ（クロム），希土類元素(Ｙ（イットリウム）,Ｓｍ（サマリウム），Ｅｕ（ユウロピウム），Ｇｄ（ガドリニウム），Ｔｂ（テルビウム），Ｄｙ（ジスプロシウム）,Ｈｏ（ホロミウム）,Ｅｒ(エルビウム)，Ｔｍ（ツリウム）およびＹｂ（イッテルビウム）)の酸化物、並びに、Ｃｏ，Ｎｉ，Ｌｉ（リチウム），Ｂ（ホウ素），Ｎａ（ナトリウム），Ｋ（カリウム）およびＳｉ（シリコン）の酸化物もしくはガラスが挙げられる。例えば、まず、セラミック材料の粉末に添加化合物を含む化合物を混合して仮焼を行う。続いて、得られたセラミック材料の粒子を添加化合物とともに湿式混合し、乾燥および粉砕してセラミック材料の粉末を調製する。
【００３５】
次に、得られたセラミック材料の粉末に、ポリビニルブチラール（ＰＶＢ）樹脂等のバインダと、エタノール、トルエン等の有機溶剤と、可塑剤とを加えて湿式混合する。得られたスラリーを使用して、例えばダイコータ法やドクターブレード法により、基材上に例えば厚み５〜２０μｍの帯状の誘電体グリーンシートを塗工して乾燥させる。
【００３６】
（積層工程）
次に、誘電体グリーンシートの表面に、内部電極形成用導電ペーストをスクリーン印刷、グラビア印刷等により印刷することで、内部電極層１２のパターンを配置する。内部電極層形成用導電ペーストは、内部電極層１２の主成分金属の粉末と、バインダと、溶剤と、必要に応じてその他助剤とを含んでいる。バインダおよび溶剤は、上記したセラミックペーストと同様のものを使用できる。また、内部電極形成用導電ペーストには、共材として、セラミック誘電体層１１の主成分であるセラミック材料を分散させてもよい。
【００３７】
次に、内部電極層パターンが印刷された誘電体グリーンシートを所定の大きさに打ち抜いて、打ち抜かれた誘電体グリーンシートを、基材を剥離した状態で、内部電極層１２とセラミック誘電体層１１とが互い違いになるように、かつ内部電極層１２がセラミック誘電体層１１の長さ方向両端面に端縁が交互に露出して極性の異なる一対の外部電極に交互に引き出されるように、所定層数（例えば４〜５０層）だけ積層し、略直方体形状の成型体を得る。なお、積層体の上下にはカバー層となる誘電体グリーンシートが積層されている。次に、得られた成型体を所定チップ寸法（例えば０．６ｍｍ×０．３ｍｍ）にカットする。これにより、略直方体形状のセラミック積層体が得られる。
【００３８】
（焼成工程）
次に、外部電極形成用金属ペーストが塗布されたセラミック積層体を、例えば、Ｈ２が１．０体積％程度の還元雰囲気中において、１１００℃〜１４００℃程度の焼成温度で２時間程度焼成する。このようにして、内部に焼結体からなるセラミック誘電体層１１と内部電極層１２とが交互に積層されてなるセラミック積層体１０と、積層方向上下の最外層として形成されるカバー層１３と、下地導体層２１とを有する焼結体が得られる。なお、過焼結による温度特性の悪化を抑制するために、焼成温度を１１００℃〜１２００℃とすることが好ましい。
【００３９】
（外部電極形成工程）
次に、下地導体層２１上に、めっき処理により、第１めっき層２２を形成する。さらに、第１めっき層２２上に、めっき処理により、第２めっき層２３を形成する。
【００４０】
なお、下地導体層２１は、焼成工程後に焼き付けてもよい。例えば、焼成工程で得られた焼結体の内部電極層パターンが露出する２端面に、下地導体層形成用導電ペーストを塗布する。下地導体層形成用導電ペーストは、下地導体層２１の主成分金属の粉末と、バインダと、溶剤と、必要に応じてその他助剤とを含んでいる。バインダおよび溶剤は、上記したセラミックペーストと同様のものを使用できる。また、下地導体層形成用導電ペーストには、下地導体層２１のセラミック積層体１０への密着性を得るために、ガラスを形成する焼結助剤を分散させてもよい。焼結助剤としてＢ２Ｏ３およびＳｉＯ２から選択される１種以上の網目形成酸化物と、Ａｌ（アルミニウム）２Ｏ３，Ｚｎ（亜鉛）Ｏ，ＣｕＯ，Ｌｉ２Ｏ，Ｎａ２Ｏ，Ｋ２Ｏ，ＭｇＯ，ＣａＯ，ＢａＯ，ＺｒＯ２およびＴｉＯ２から選択される１種以上の網目修飾酸化物とを用いる。次に、窒素雰囲気中で、上記焼結体を得るための焼成温度よりも低い温度（例えば、８００℃〜９００℃程度の温度）で焼成する。それにより、下地導体層２１が焼き付けられ、積層セラミックコンデンサ１００の半製品を得ることができる。次に、半製品の下地導体層２１上に、電解めっきにより第１めっき層２２を形成する。さらに、第１めっき層２２上に、電解めっきにより第２めっき層２３を形成する。
【００４１】
本実施形態に係る製造方法においては、焼成後のセラミック積層体１０において３００×ＴＥ／ＴＡ−１２≦３０の関係が得られるように、積層工程および焼成工程を行う。それにより、所望の温度特性が得られるようになる。また、焼成工程における焼成温度を下げなくても所望の温度特性が得られるため、１１００℃から１２００℃といった高い温度でセラミック積層体１０を焼成することができる。したがって、十分な焼結が可能となり、所望の耐湿性が得られるようになる。以上のことから、所望の温度特性と所望の耐湿性とを両立することができる。
【実施例】
【００４２】
以下、実施形態に係る積層セラミックコンデンサを作製し、特性について調べた。
【００４３】
（実施例１〜６および比較例１〜９）
セラミック誘電体層１１の主成分のセラミック材料として、ＢａＣａＳｒＺｒＴｉＯ３を用いた。内部電極層１２の主成分として、Ｎｉを用いた。焼成工程において、Ｈ２が１．０体積％程度の還元雰囲気、１１５５℃の焼成温度とした。外部電極２０ａ，２０ｂの下地導体層２１の主成分としてＮｉを用いた。下地めっき層としてＣｕを用いた。第１めっき層２２には、Ｎｉを用いた。第２めっき層２３には、Ｓｎを用いた。
【００４４】
実施例１では、ＴＥ／ＴＡを０．１２６とした。実施例２では、ＴＥ／ＴＡを０．１３８とした。実施例３では、ＴＥ／ＴＡを０．１３４とした。実施例４では、ＴＥ／ＴＡを０．１０２とした。実施例５では、ＴＥ／ＴＡを０．１１０とした。実施例６では、ＴＥ／ＴＡを０．１１４とした。比較例１では、ＴＥ／ＴＡを０．２４４とした。比較例２では、ＴＥ／ＴＡを０．１９９とした。比較例３では、ＴＥ／ＴＡを０．１５８とした。比較例４では、ＴＥ／ＴＡを０．２５６とした。比較例５では、ＴＥ／ＴＡを０．１８５とした。比較例６では、ＴＥ／ＴＡを０．１６９とした。比較例７では、ＴＥ／ＴＡを０．２５３とした。比較例８では、ＴＥ／ＴＡを０．１８５とした。比較例９では、ＴＥ／ＴＡを０．１５８とした。
【００４５】
（分析）
実施例１〜６および比較例１〜９のサンプルに対して、温度特性を測定した。図９に結果を示す、実施例１〜６のいずれにおいても、ＣＧ特性（Ｔｃ≦３０）を満たしていた。これは、３００×ＴＥ／ＴＡ−１２≦３０の関係が得られているからであると考えられる。一方、比較例１〜９では、ＣＧ特性（Ｔｃ≦３０）を満たさなかった。これは、３００×ＴＥ／ＴＡ−１２≦３０の関係が得られていないからであると考えられる。
【００４６】
なお、図１０は、実施例１および比較例１の温度特性の測定結果を示す図である。図１０において、点線は、ＣＧ特性（０±３０ｐｐｍ／℃）の規格値を示す。実施例１では、温度係数Ｔｃが２５．７ｐｐｍ／℃となり、実測の温度特性も０±３０ｐｐｍ／℃のＣＧ特性を満たしていることがわかる。実施例２〜６でも同様の結果が得られている。一方、比較例１では、温度係数Ｔｃが６１．３ｐｐｍ／℃となり、実測の温度特性が０±３０ｐｐｍ／℃のＣＧ特性を満たしていないことがわかる。比較例２〜９でも、同様に、ＣＧ特性を満たしていない。
【００４７】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００４８】
１０  セラミック積層体
１１  セラミック誘電体層
１２  内部電極層
２０ａ，２０ｂ  外部電極
２１  下地導体層
２２  第１めっき層
２３  第２めっき層
１００  積層セラミックコンデンサ
【図１】
2019140199.tif 000003
【図２】
2019140199.tif 000004
【図３】
2019140199.tif 000005
【図４】
2019140199.tif 000006
【図５】
2019140199.tif 000007
【図６】
2019140199.tif 000008
【図７】
2019140199.tif 000009
【図８】
2019140199.tif 000010
【図９】
2019140199.tif 000011
【図１０】
2019140199.tif 000012